(57)【特許請求の範囲】
【請求項１】
２０℃における水に対する溶解度が５（ｇ／１００ｇ−水）以上である分散剤を表面処理した無機粉体をグリコールに分散してなり、下記式（１）〜（３）を満足する範囲で水及び／又はメタノールを含有してなることを特徴とする無機粉体のグリコール系分散体。
（１）１  ≦  Ａ  ≦  ２０／ｔ
（２）０．５  ≦  Ｂ  ≦  １０
（３）３０  ≦  Ｃ
ただし、
Ａ  ；  無機粉体に対する水及び／又はメタノールの重量％
ｔ  ；  無機粉体に対する分散剤の重量％
Ｂ  ；  グリコール系分散体に占める水及び／又はメタノールの重量％
Ｃ  ；  グリコール系分散体に占める無機粉体の重量％
【請求項２】
無機粉体が、炭酸カルシウム、二酸化チタン、シリカ、タルク、カオリン及び燐酸カルシウムよりなる群から選ばれる少なくとも１種である請求項１に記載のグリコール系分散体。
【請求項３】
無機粉体とグリコールを混合するに際し、２０℃における水に対する溶解度が５（ｇ／１００ｇ−水）以上である分散剤を表面処理した無機粉体を、下記式（１）〜（３）を満足するように水及び／又はメタノールとともにグリコールに分散せしめることを特徴とする無機粉体のグリコール系分散体の調製方法。
（１）１  ≦  Ａ  ≦  ２０／ｔ
（２）０．５  ≦  Ｂ  ≦  １０
（３）３０  ≦  Ｃ
ただし、
Ａ  ；  無機粉体に対する水及び／又はメタノールの重量％
ｔ  ；  無機粉体に対する分散剤の重量％
Ｂ  ；  グリコール系分散体に占める水及び／又はメタノールの重量％
Ｃ  ；  グリコール系分散体に占める無機粉体の重量％
【発明の詳細な説明】
【０００１】
技術分野
本発明は無機粉体のグリコール系分散体及びその調製方法に関する。更に詳しくは、特にフィルムあるいは繊維として使用されるポリエステルの摩擦係数の改善、不透明性の付与、色相の改良、微細孔の付与等を目的として、ポリエステル中に無機粒子を配合するに際し、原料となるエチレングリコール等のグリコール中に用いられる無機粒子を分散せしめる方法として、工程の単純化、輸送コストの低減、無機粒子の形状破壊の防止を目的とする、無機粉体とグリコールとからなる無機粉体のグリコール系分散体、及びその調製方法に関する。
【０００２】
背景技術
今日、工業的に製造されているポリエステル、特にポチエチレンテレフタートは優れた物理的・化学的特性を有しており、繊維、フィルム、その他の成形品として広く使用されている。これらポリエステル組成物には従来から摩擦係数の改善、不透明性の付与、色相の改良、微細孔の付与等を目的として、ポリエステル中に微細な粒子を含有させることが行われている。
【０００３】
例えば、摩擦係数の低減を目的とした場合について説明すると、ポリエステルにはその優れた特性とは逆に、その成形過程、加工過程あるいは製品自体における取り扱い性の面で滑り性が悪く、そのため作業性の悪化、商品価値の低下といった好ましくないトラブルが発生することが知られている。その原因の多くは、ポリエステル自身の高い摩擦係数によるものである。これらのトラブルに対して、ポリエステル中に微粒子を含有せしめ、成形品の表面に適度の凹凸を与えて成形品の表面滑性を向上させる方法が数多く提案され実用化されている。
【０００４】
このポリエステルの表面特性を向上させる手段としては、従来から
（１）ポリエステル合成時に使用する触媒など一部または全部を反応工程で析出させる方法（内部粒子析出方法）、
（２）炭酸カルシウム、酸化ケイ素などの微粒子を重合時または重合後に添加する方法（外部添加方法）、
が知られている。
しかしながら、（１）の内部粒子の析出方法は粒子がポリエステル成分の金属塩であるため、ポリエステルとの親和性はある程度良好である反面、反応中に粒子を生成させる方法であるため、粒子量、粒子径のコントロールおよび粗大粒子の生成防止などが困難である。
一方、（２）の外部粒子添加方法は、二酸化チタン、シリカ、タルク、カオリン、炭酸カルシウムなどのポリエステルに不溶不活性な無機化合物微粒子を重合時または重合後に添加する方法であり、これら無機化合物微粒子の粒径、添加量などを適当に選択し、さらに粗大粒子を分級などにより除去し添加すれば、易滑性の面では（１）の方法より優れたものとなる。
また、これらの無機化合物微粒子はポリエステル中での分散性をよくするため、無機化合物微粒子のグリコールスラリーを調製し、ポリエステルの製造工程に添加することが行われているが、これら無機化合物微粒子はグリコール中での分散性及び経時分散安定性が良好であるとはいえず、無機化合物微粒子を懸濁させたグリコールを長期間保存した場合、無機化合物微粒子が沈降沈殿して固いハードケーキを形成し、再分散が困難となること、さらにグリコール中やポリエステルの製造時に無機化合物微粒子が凝集してしまうという欠点もある。ポリマー中に凝集粗大粒子が存在すると、紡糸時に糸切れの原因となったり、フィルムにおいては粗大突起、フィッシュ・アイなどの原因となり、特に磁気テープ用フィルムに使用する場合にはドロップアウトやＳ／Ｎ比の低下を引き起こす。
【０００５】
このような用途に使用される高度な分散性を有する粒子としては、単分散のバテライト型炭酸カルシウム、ゾルゲル法で調製した球状シリカ、カルサイト型立方形炭酸カルシウムなどがあげられる。これらは個々の粒子が凝集することなく存在するように高度な技術で調製されるが、これらは通常、水中又はアルコール中で調製されることがほとんどであり、その高度な分散状態を維持したままで水あるいはアルコールとグリコールとを置換し、該単分散粒子とグリコールとのスラリーを調製する必要がある。そのため、エバポレーターなどの減圧蒸留器などを用いて調製するのであるが、この方法は非常に高コストである。また、このように調製されたグリコールスラリーをポリエステルを製造する現地に輸送するにしても、水もしくはメタノールスラリー荷姿で輸送しポリエステルを製造する現地で蒸留等を行うにしても、スラリーの状態で輸送されることにかわりはないため、嵩張りによる輸送効率の低下は避けられず、輸送段階における高コストも問題である。
【０００６】
かかる問題を解消するため、水、メタノール中で高度に分散して調製された単分散粒子を、例えばスプレードライヤーなどの乾燥機を用いてパウダー状にし、これとグリコールとを攪拌混合することによりグリコールスラリーを調製する方法がある。しかしながら、単分散粒子は一旦乾燥させると凝集体を形成することから、たとえ輸送コストが低減されたとしても、この方法では単分散粒子が元の良好な分散状態でグリコール中に再分散することはない。
さらに、日本国特公平２−４８１７４号公報では特定の分散性及び粒子径を有する沈降製炭酸カルシウムをグリコール中において特定の条件下で湿式粉砕して良好な分散性を得る方法が提案されている。この方法はグリコール分散体中の粒子形状の不均一性が問題にならない用途においては良好な方法と言えるが、例えば均一な形状、粒子径を有する球状や立方体の単分散炭酸カルシウムなどには適さない。
例えば、前述のスプレードライヤーで得られる球状の炭酸カルシウムやシリカをパウダー状にして湿式粉砕原料として用い、グリコールとからなるグリコールスラリーを該公報記載の方法で湿式粉砕すれば、分散性が良好なグリコール分散体が得られるものの、湿式粉砕工程が加わることにより高コストとなるのは勿論のこと、粉砕によりその形状は不定形となり元の粒子の形状は損なわれる。また、このような粉砕により目的外の微細な粒子が発生する場合もあり、これがポリエステルの製造時に再凝集することにより粗大粒子となり、組成物の物性を低下させる原因となるので好ましくない。さらにまた、該公報に記載の方法では粉砕に用いるメディア（例えばガラスビーズ）などの破片が粉砕物中に混入することになり、該破片の粒子径が一般に１０〜１００μｍ程度の粗大粒子であるため、ポリエステル等のフィルムの用途には適した方法であるとはいえない。
【０００７】
以上のごとく、無機粉体を乾燥前あるいは初期の形状及び粒度内容を維持したまま、グリコール系溶液に分散せしめグリコール系分散体を調製することが困難であるため、輸送コストの低減を目的とする粉体での輸送が不可能で、そのためスラリーでの輸送を余儀なくされ、また、たとえ粉体での輸送が可能であるとしても、満足な分散状態のグリコールスラリーを調製するには非常な高コストとなっているのが現状である。
【０００８】
本発明は、かかる実状に鑑み、水・メタノール等の溶媒をグリコールに置換するための蒸留装置等を用いる必要もなく、また水、メタノールあるいはグリコールのスラリーを輸送する必要もなく、さらには湿式粉砕という工程も必要ない等、大巾な製造工程の簡略化とコスト低減を可能とし、かつ無機粉体を乾燥前あるいは初期の形状及び粒度内容を維持したまま、グリコール系溶液に分散せしめるグリコール系分散体を調製する方法を提供するものである。
【０００９】
発明の開示
本発明者らは上記課題を解決せんとして鋭意検討を重ねた結果、水に対する溶解度が特定の範囲にある分散剤を予め表面処理した無機粉体を用い、特定の条件を満足するよう添加量、濃度を調整した微量の水及び／またはメタノールを含有させることにより、輸送コストの低減、工程の簡略化、粒子形状の維持等を図るとともに優れた分散性を有するグリコール系分散体を得、かつ該グリコール系分散体をフィルム、繊維あるいは成型品に用いることにより優れた性能を有するポリエステル組成物を提供し得ることを見出し、本発明を完成するに至った。
【００１０】
すなわち本発明の第１は、２０℃における水に対する溶解度が５（ｇ／１００ｇ−水）以上である分散剤を表面処理した無機粉体をグリコールに分散してなり、下記式（１）〜（３）を満足する範囲で水及び／又はメタノールを含有してなることを特徴とする無機粉体のグリコール系分散体を内容とするものである。
（１）１  ≦  Ａ  ≦  ２０／ｔ
（２）０．５  ≦  Ｂ  ≦  １０
（３）３０  ≦  Ｃ
ただし、
Ａ  ；  無機粉体に対する水及び／又はメタノールの重量％
ｔ  ；  無機粉体に対する分散剤の重量％
Ｂ  ；  グリコール系分散体に占める水及び／又はメタノールの重量％
Ｃ  ；  グリコール系分散体に占める無機粉体の重量％
【００１１】
本発明の第２は、無機粉体とグリコールを混合するに際し、２０℃における水に対する溶解度が５（ｇ／１００ｇ−水）以上である分散剤を表面処理した無機粉体を、下記式（１）〜（３）を満足するように水及び／又はメタノールとともにグリコールに分散せしめることを特徴とする無機粉体のグリコール系分散体の調製方法を内容とするものである。
（１）１  ≦  Ａ  ≦  ２０／ｔ
（２）０．５  ≦  Ｂ  ≦  １０
（３）３０  ≦  Ｃ
ただし、
Ａ  ；  無機粉体に対する水及び／又はメタノールの重量％
ｔ  ；  無機粉体に対する分散剤の重量％
Ｂ  ；  グリコール系分散体に占める水及び／又はメタノールの重量％
Ｃ  ；  グリコール系分散体に占める無機粉体の重量％
【００１３】
発明を実施するための最良の形態
本発明でいう無機粉体としては、二酸化チタン、シリカ、アルミナ、カオリン、タルク、炭酸カルシウム、燐酸カルシウム（アパタイト等）等通常ポリエステルに配合使用されるものであれば特に限定されるものではないが、好ましくは二酸化チタン、シリカ、タルク、カオリン、炭酸カルシウム、燐酸カルシウム等であり、形状を崩さずに分散体を調製できるとの観点からは、粒子調製時に単分散に近い状態である球状シリカ、六面体沈降製炭酸カルシウムが特に好ましい。これらは単独又は２種以上組み合わせて用いられる。
また無機粉体の平均粒子径については、特に規定するものではなく、通常ポリエステルフィルムもしくは繊維に添加される粒子径であればよいが、好ましくは０．０１〜１５μｍ、より好ましくは０．０５〜５μｍ、最も好ましくは、微粒子でかつ良好な分散状態を保つことができる０．０５〜２μｍである。あまり微粒子になると粒子の分散性が阻害されることがあり、また粒子が大きくなればなるほどグリコールスラリー中で沈降する場合があり、ポリエステル表面の平滑性が損なわれる場合がある。
また、これら無機粉体に予め表面処理する分散剤は、２０℃の水に対する溶解度が５（ｇ／１００ｇ−水）以上であることが必要であり、好ましくは２０以上、より好ましくは５０以上である。これは後に述べる添加水量が、全体系に対して極微量であるため、この添加水に速やかに溶解する必要があり、できるだけ水に対する溶解性の高いことが望ましいからである。
【００１４】
このような分散剤としては、例えばトリポリ燐酸カリウム、ヘキサメタ燐酸ナトリウム等に例示される縮合燐酸のアルカリ金属塩；アビエチン酸、ネオアビエチン酸、安息香酸、ケイ皮酸等に例示される脂環族、芳香族の樹脂酸のアルカリ金属塩；アルキルスルホン酸、アルキルベンゼンスルホン酸等に例示されるスルホン酸化合物；アルキル硫酸、アルキルエーテル硫酸等に例示される硫酸化合物；アルキル燐酸、アルキルエーテル燐酸等に例示される燐酸化合物；これら酸のメチルエステル、エチルエステル、ヘキシルエステル等のエステル類、アルカリ金属、アンモニウム、アミン等の塩；ヒドロキシエチルセルロース、カルボキシメチルセルロース等に例示される繊維素化合物；アクリル酸、メタクリル酸、マレイン酸等の不飽和カルボン酸及びこれらのポリマー；さらにはアクリル酸アルキルエステル、メタクリル酸アルキルエステル、アルコキシ基を有するアクリレート及びメタクリレート、ポリアルキレングリコールモノアクリレート及びメタクリレートビニルエステル等、上記不飽和カルボン酸と重合可能な単量体との共重合物、これら共重合物のアルカリ金属、アンモニウム、アミンによる部分もしくは完全中和物等が例として挙げられる。これらは単独又は２種以上組み合わせて用いられる。
【００１５】
これら分散剤の処理量についても特に規定されるものではないが、通常無機粉体１００重量部に対して０．０１〜１０重量部、好ましくは０．１〜５重量部である。０．０１重量部未満では処理による効果が不十分であり、また１０重量部を越えるとコスト時に不経済であるばかりでなく、場合により重合の妨げになることがあり好ましくない。
【００１６】
これら分散剤を無機粉体に表面処理する方法は、従来から一般的に行われる方法で何ら支障はなく、例えば重質炭酸カルシウム、カオリン、タルクのように乾式粉砕によって製造されるものでは、スーパーミキサーのような混合機を用い無機粉体表面に分散剤を吸着せしめてもよく、該無機粉体を一旦水あるいはアルコール中に懸濁し、その後分散剤を所定量添加・混合し、スプレードライヤーのごとき乾燥機で乾燥する方法でもよい。また、沈降製炭酸カルシウムのように主に水系で合成されるものについても、一旦粉体として上記乾式処理を行うこともできるが、コスト的にみて、反応終了の懸濁液もしくは濃縮液に分散剤を添加し乾燥する方が有利である。さらに本発明によって無機粉体の分散状態を乾燥前の状態に再現することが可能となるので、単一粒子に近い状態の分散性を有する粒子を作成して使用してもよく、必要に応じて湿式粉砕等で所望の粒度に予め調整しておくのも有利である。この際において、分散剤の添加時期は、水スラリーの状態であればいかなる時点であっても本発明の効果を損なうものではない。これら表面処理された無機粒子は常法によって乾燥・粉末化され、本発明の無機粉体が得られる。
【００１７】
これら分散剤で予め表面処理された無機粉体を分散させるグリコールとしては、例えば、エチレングリコール、トリメチレングリコール、テトラメチレングリコール、ペンタメチレングリコール、ヘキサメチレングリコール、デカメチレングリコールのごとき一般にポリエステルのグリコール成分として使用される炭素数２〜１０の脂肪族グリコール; シクロヘキサンジメタノールのごとき脂環式ジオール; ２，２′−ビス（４−ヒドロキシフェニル）プロパン、ヒドロキノンのごとき芳香族ジオール等を挙げることができる。これらは単独又は２種以上組み合わせて用いられる。
【００１８】
上記グリコールに無機粉体を分散する方法は、グリコールと無機粉体を混合する際に極微量の水及び／又はメタノールを含有させることに特徴があり、その水及び／又はメタノールの量は以下の式を同時に満足する必要がある。まず、（１）無機粉体に対する分散剤量ｔ（重量％）に対して、１≦Ａ≦２０／ｔを満足する水及び／又はメタノール量Ａ（重量％）を設定する。Ａが１より小さい場合、分散剤が機能を発現するにたる水及び／又はメタノール量にいたらず分散不良をきたし、２０／ｔを越えた場合、結果的に重合時の水及び／又はメタノールが多すぎるためポリエステルの加水分解を起こしたり、ポリエステル重合反応系で突沸したりする場合がある。次いで、（２）グリコール系分散体に占める水及び／又はメタノール量Ｂ（重量％）を０．５以上、１０以下とする。下限値を下回ると分散剤機能が発現するにいたらず、上限値を上回ると（１）の上限値を上回った場合と同様の理由で好ましくない。さらに、（３）グリコール系分散体に占める無機粉体の量Ｃ（重量％）、すなわち固形分濃度を３０以上とする。固形分濃度が３０より低いと粒子個々に十分なシェアーがかからず分散不良をきたすため好ましくなく、できるだけ高濃度にすべきで、好ましくは４０以上とするのがよいが、調製後は目的に応じてグリコールで希釈し濃度調整を行ってもよい。
【００１９】
また、これらグリコール系分散体を調製する際に水とメタノールを併用することも可能で、表面処理する分散剤の水に対する溶解度が５以上でかつメタノールに対する溶解度も５以上であれば水の添加量をさらに減量することができ、場合によっては水を添加せずとも分散が可能である。
【００２０】
また、水及び／又はメタノールを添加するに際しては、無機粉体の吸着した水分（メタノール分）にも留意すべきで、上記各式における含有水量（メタノール量）には吸着した水分（メタノール分）も当然含まれる。
【００２１】
このようにして水及び／又はメタノールを添加したグリコールスラリーを分散させる際、サンドグラインダーミル等の媒体を使用する粉砕機は必要ではなく、通常の攪拌機で十分に混合すれば本発明の目的とするグリコール系分散体は得られるが、必要に応じて、グリコール系スラリーとした後、さらに湿式粉砕、衝撃式高圧分散機、超音波分散機等により粒度調整することも可能であり、またそれらの後に１０μm以下程度のフィルター、スパーデカンター等を用いて濾過し粗大粒子を除去してもよい。このような方法で分散させることにより、乾燥前あるいは初期の形状及び粒度を維持した状態でグリコール系分散体が得られる。
このグリコール系分散体をポリエステル中に配合してポリエステル組成物を製造する。ポリエステルとしては、芳香族ジカルボン酸を主たる酸成分とし、前記した脂肪族グリコール、脂環式ジオール、芳香族ジオールを主たるグリコール成分とするポリエステルが挙げられる。芳香族ジカルボン酸としては、例えばテレフタル酸、ナフタレンジカルボン酸、イソフタル酸、ジフェニルエタンジカルボン酸、ジフェニルジカルボン酸、ジフェニルエーテルジカルボン酸、ジフェニルスルホンジカルボン酸、ジフェニルケトンジカルボン酸、アンスラセンジカルボン酸等を挙げることができ、これらは単独又は２種以上組み合わせて用いられる。これらを主成分とするポリエステルとしては、例えばアルキレンテレフタレート及び／又はアルキレンナフタレートを主たる構成成分とするものが好ましく用いられる。
【００２２】
また、このグリコール系分散体をポリエステルに添加する量は、ポリエステルの種類や用途によって異なり一概に特定できるものではないが、例えばポリエステルフィルムの場合、ポリエステル樹脂１００重量部に対して無機粉体として０．００５〜３重量部が適当で、好ましくは０．０１〜１重量部を配合する。この理由は、下限値未満にあっては、添加量が少ないため目的とする効果が不十分であるとともに、ポリエステル樹脂に添加して均一に分散させる精度が低下するためであり、一方、上限値を越えると、添加量の割には物性が向上せず、また延伸性も低下する等不都合が起こる場合があるためである。
【００２３】
本発明のポリエステル組成物より得られるポリエステルは、繊維、フィルムに好適であり、特にビデオ用、オーディオ用磁気テープ、コンデンサー、フォトレジスト、食品包装、写真、プリペイドカード用のフィルム等に適しており、粗大粒子による粗大な突起がなく、アンチブロッキング効果と電気特性の極めて高い品質のフィルムが得られる。
【００２４】
以下、実施例、比較例を挙げて本発明をより詳細に説明するが、本発明はこれらにより何等制約を受けるものではない。
なお評価については、以下の操作によりグリコール系分散体の分散再現性を確認するために乾燥前の水スラリー及びグリコール分散体の粒度分布を測定し、また合成樹脂としてポリエチレンテレフタレートフィルムを作成し、以下の項目について評価を行った。
【００２５】
「粒度分布の測定」
測定機；Ｌｅｅｄｓ  ＆  Ｎｏｒｔｈｒｕｐ製  ＭＩＣＲＯＴＲＡＣ  ＦＲＡ
溶媒  ；エチレングリコール
試料  ；５０ccの溶媒中に乾燥前の水スラリー又はグリコール分散体を２〜３ｇ添加し、十分に攪拌した液を試料とする。
上記方法により得られた結果から、下記の項目において比較する。
Ｄ１０；測定された粒度分布における大きな粒子径側から起算した重量累計１０％時の粒子径（μｍ）
Ｄ５０；測定された粒度分布における大きな粒子径側から起算した重量累計５０％時の粒子径（μｍ）
Ｄ９０；測定された粒度分布における大きな粒子径側から起算した重量累計９０％時の粒子径（μｍ）
Ｄ１０／Ｄ９０；粒度分布のばらつきの指標であって１に近い程粒度内容がシャープであることを表す。
５μｍ＜；測定された粒度分布における５μｍより大きな粒子の重量％
【００２６】
「ポリエチレンテレフタレートフィルムの製造」
表１〜表３に記載の各エチレングリコール分散体をポリエステル化反応前に添加してポリエステル化反応を行い、添加剤粒子０．１重量％含有した極限粘度数（オルソクロロフェノール，３５℃）０．６２ｄｌ／ｇのポリエチレンテレフタレートを調製した。該ポリエチレンテレフタレートを１６０℃で乾燥した後２９０℃で溶融押し出し、４０℃に保持したキャスティングドラム上に急冷固化せしめて未延伸フィルムを得た。引き続き、該未延伸フィルムを加熱ローラーで７０℃に予熱した後、赤外線ヒーターで加熱しながら縦方向に３．６倍延伸した。続いて９０℃の温度で横方向に４．０倍に延伸した後２００℃で熱処理を行い、厚さ１５μｍの二軸配向フィルムを得た。
【００２７】
このようにして得られたフィルムの品質を、以下に示す方法で評価した。
（１）  フィルム表面粗さ（Ｒａ）
中心線平均粗さ（Ｒａ）としてＪＩＳ−Ｂ０６０１で定義される値であり、本発明では株式会社小坂研究所の触針式表面粗さ計（SURFCORDER SF -30C) を用いて測定する。測定条件等は次の通りである。
（ａ）触針先端半径：２μｍ
（ｂ）測定圧力：３０mg
（ｃ）カットオフ：０．２５mm
（ｄ）測定長：０．５mm
（ｅ）同一試料について５回繰り返し測定し、最も大きい値を除き、残り４つのデーターの平均値を示す。
（２）  フィルムの摩擦係数（μｋ）
図１に示した装置を用いて下記のようにして測定する。図中、１は巻出しリール，２はテンションコントローラー，３，５，６，８，９及び１１はフリーローラー，４はテンション検出機（入口），７はステンレス網ＳＵＳ３０４製の固定棒（外径５mm），１０はテンション検出機（出口），１２はガイドローラー，１３は巻取りリールをそれぞれ示す。
温度２０℃，湿度６０％の環境で、幅１／２インチに裁断したフィルムを、７の固定棒（表面粗さ０．３μｍ）に角度θ＝（１５２／１８０）πラジアン（１５２゜）で接触させて毎分２００cmの速さで移動（摩擦）させる。入口テンションＴ1 が３５ｇとなるようにテンションコントローラーを調整したときの出口テンション（Ｔ2 ：ｇ）をフィルムが９０ｍ走行した後に出口テンション検出機で検出し、次式で走行摩耗係数μｋを算出する。
μｋ＝（２．３０３／θ）ｌｏｇ（Ｔ2 ／Ｔ1 ）
＝０．８６ｌｏｇ（Ｔ2 ／３５）
（３）  摩耗性評価−Ｉ
１／２インチ幅のフィルム表面を直径５mmのステンレス製固定ピン（表面粗さ０．５８）に角度１５０゜で接触させ、毎分２ｍの速さで約１５cm程度往復移動，摩擦させる（この時入側テンションＴ1 を６０ｇとする）。
この操作を繰り返し、往復４０回測定後、摩擦面に生じたスクラッチの程度を目視により下記の基準で４段階判定する。
＜４段階判定基準＞
ａ：スクラッチがほとんど発生しない。
ｂ：スクラッチがわずかに発生する。
ｃ：スクラッチがかなり発生する。
ｄ：スクラッチが全面に多数発生する。
（４）  摩耗性評価−II
フィルムの走行面の削れ性を５段のミニスーパーカレンダーを使用して評価する。カレンダーはナイロンロールとスチールロールの５段カレンダーであり、処理温度は８０℃、フィルムにかかる線圧は２００kg／cm、フィルムスピードは５０ｍ／分で走行させる。走行フィルムは全長４０００ｍ走行させた時点でカレンダーのトップローラーに付着する汚れでフィルムの削れ性を下記の基準で３段階評価する。
＜３段階判定基準＞
ａ    ：    ナイロンロールの汚れ全く無し。
ｂ    ：    ナイロンロールの汚れ殆ど無し。
ｃ    ：    ナイロンロールが汚れる。
（５）  フィルム表面の粗大突起数
フィルム表面にアルミニウムを薄く蒸着した後、二光束干渉顕微鏡を用いて四重環以上の粗大突起数（測定面積１mm2 当りの個数）をカウントし、粗大突起数の多少により下記の基準によりランク付けする。
１級    ：    １６個以上        ２級    ：    １２〜１５個
３級    ：    ８〜１１個        ４級    ：    ４〜７個
５級    ：    ０〜３個
【００２８】
「実施例・比較例に使用した無機粒子Ｕ、Ｖ、Ｗの調製方法」
無機粒子Ｕ
１．０mol ／リッター濃度の炭酸ナトリウム溶液（Ｘ溶液）、０．９mol ／リッター濃度の塩化カルシウム溶液（Ｙ溶液）、及び０．０３mol ／リッター濃度の水酸化ナトリウム溶液（Ｚ溶液）を各々１００リッター調製した。該Ｘ溶液とＺ溶液を混合し、液温を１９℃に調整した後、同様に１７℃に調整したＹ溶液を該混合溶液に撹拌条件下に滴下した。得られた混合（反応）溶液のｐＨが１２であるため、遠心脱水機を用いて水道水により脱水・水洗を繰り返しｐＨ９となった時点で濃縮することにより、沈降性炭酸カルシウムからなる無機粒子Ｕを得た。得られた炭酸カルシウムを電子顕微鏡で観察した結果、平均粒子径１．６μｍの六面体粒子であった。粒度分布を表１及び表２に示す。
該無機粒子を使用して後記する実施例１、３、比較例１〜３に記載の操作を行うことによりグリコール系分散体を作成した。
無機粒子Ｖ
Ｘ溶液濃度を１．５mol ／リッターに、Ｙ溶液濃度を１．４mol ／リッターに、Ｚ溶液を０．０４mol ／リッターにそれぞれ変更することを除いて無機粒子Ｕと同様の方法で沈降性炭酸カルシウムからなる無機粒子Ｖを得た。得られた炭酸カルシウムを電子顕微鏡で観察した結果、平均粒子径０．５μｍの六面体粒子であった。粒度分布を表１及び表２に示す。
該無機粒子を使用して後記する実施例２、９、比較例４に記載の操作を行うことによりグリコール系分散体を作成した。
無機粒子Ｗ
市販の酸化チタン（平均粒子径０．７μｍ）を用い、固形分濃度５０重量％の水スラリーを作成し、湿式粉砕機（ＷＡＶ社製ダイノ−ミル）にて湿式粉砕することにより平均粒子径０．４μｍの酸化チタンからなる無機粒子Ｗを得た。粒度分布を表３に示す。
該無機粒子を使用して後記する実施例４、比較例５に記載の操作を行うことによりグリコール系分散体を作成した。
【００２９】
実施例１
上記無機粒子Ｕを使用し、遠心脱水機により脱水・水洗を繰り返し固形分５０重量％の水スラリーを得、次いで該水スラリー中にポリアクリル酸ナトリウム（水に対する溶解度９００）を無機粒子に対して０．４重量％添加・混合し、スプレードライヤーにて乾燥し、分散剤で表面処理された無機粉体を得た。該無機粉体をグリコールに分散させるに際し、表１に記載した量の水とエチレングリコールを添加して無機粉体固形分濃度６２重量％のエチレングリコールスラリーを調製し、ディスクタイプの攪拌羽を有する攪拌機にて３０分間攪拌し、エチレングリコール分散体を得た。得られたグリコール分散体の粒度分布を表１に示すが、乾燥前の粒度分布が維持再現されていることがわかる。
【００３０】
実施例２
上記無機粒子Ｖを使用し、遠心脱水機により脱水・水洗を繰り返し固形分３０重量％の水スラリーを得、次いで該水スラリー中にアクリル酸とポリエチレングリコールモノメタクリレート共重合体（重量比７／３）のナトリウム塩（水に対する溶解度１５０）を無機粒子に対して１．２重量％添加・混合し、スプレードライヤーにて乾燥し、分散剤で表面処理された無機粉体を得た。該無機粉体をグリコールに分散させるに際し、表１に記載した量の水とエチレングリコールを添加して無機粉体固形分濃度５０重量％のエチレングリコールスラリーを調製し、ディスクタイプの攪拌羽を有する攪拌機にて３０分間攪拌し、エチレングリコール分散体を得た。得られたグリコール分散体の粒度分布を表１に示すが、乾燥前の粒度分布が維持再現されていることがわかる。
【００３１】
実施例３
実施例１のエチレングリコールスラリー調製時に添加する水量とエチレングリコール量を表１に記載の量に変更した他は同様の方法で固形分濃度７０重量％のエチレングリコール分散体を得た。得られたグリコール分散体の粒度分布を表１に示すが、乾燥前の粒度分布が維持再現されていることがわかる。
【００３２】
実施例４
無機粒子Ｗの５０重量％水スラリーに、ヘキサメタ燐酸ナトリウム（水に対する溶解度７０）を無機粒子に対して０．７重量％添加・混合し、スプレードライヤーにて乾燥し、分散剤で表面処理された無機粉体を得た。該無機粉体をグリコールに分散させるに際し、表３に記載の水とエチレングリコールを添加して無機粉体固形分濃度５０重量％のエチレングリコールスラリーを調製し、ディスクタイプの攪拌羽を有する攪拌機にて３０分間攪拌し、エチレングリコール分散体を得た。得られたグリコール分散体の粒度分布を表３に示すが、乾燥前の粒度分布が維持再現されていることがわかる。
【００３３】
比較例１
実施例１のエチレングリコールスラリー調製時に添加する水量とエチレングリコール量を表２に記載の量に変更した他は同様の方法で固形分濃度５０重量％のエチレングリコール分散体を得た。得られたグリコール分散体の粒度分布を表２に示すが、乾燥前の粒度分布とは大きく異なっていることがわかる。
【００３４】
比較例２
実施例１のエチレングリコールスラリー調製時に添加する水量とエチレングリコール量を表２に記載の量に変更した他は同様の方法で固形分濃度１５重量％のエチレングリコール分散体を得た。得られたグリコール分散体の粒度分布を表２に示すが、乾燥前の粒度分布とは大きく異なっていることがわかる。
【００３５】
比較例３
実施例１のエチレングリコールスラリー調製時に添加する水量とエチレングリコール量を表２に記載の量に変更した他は同様の方法で固形分濃度４５重量％のエチレングリコール分散体を得た。得られたグリコール分散体の粒度分布を表２に示すが、乾燥前の粒度分布が再現されたものの、得られたグリコール分散体の含水量が多いため、後述の比較例に示すとおり、該グリコール分散体を用いても良好なフィルムを得ることができなかった。
【００３６】
比較例４
無機粒子Ｖを実施例２と同様の方法で５０重量％の水スラリーとし、次いでオレイン酸ナトリウム（水に対する溶解度２）を無機粒子に対して３．０重量％添加・混合し、乾燥・解砕することにより表面処理無機粉体を得た。該無機粉体をグリコールに分散させるに際し、表２に記載の水とエチレングリコール添加して無機粉体固形分濃度５０重量％のエチレングリコールスラリーを調製し、ディスクタイプの攪拌羽を有する攪拌機にて３０分間攪拌し、エチレングリコール分散体を得た。得られたグリコール分散体の粒度分布を表２に示すが、乾燥前の粒度分布とは大きく異なっていることがわかる。
【００３７】
比較例５
実施例４で使用した分散剤をヘキサン酸（水に対する溶解度１）２．０重量％に変更し、乾燥・解砕することにより表面処理無機粉体を得た。該無機粉体をグリコールに分散させるに際し、表３に記載の水とエチレングリコールを添加して無機粉体固形分濃度６０重量％のエチレングリコールスラリーを調製し、ディスクタイプの攪拌羽を有する攪拌機にて３０分間攪拌し、エチレングリコール分散体を得た。得られたグリコール分散体の粒度分布を表３に示すが、乾燥前の粒度分布とは大きく異なっていることがわかる。
【００３８】
実施例５
上記無機粒子Ｖを使用し、遠心脱水機により脱水・水洗を繰り返し固形分３０重量％の水スラリーを得、次いで該水スラリー中にアクリル酸とポリエチレングリコールモノメタクリレート共重合体（重量比７／３）のアミン（メタノールに対する溶解度１００）を無機粒子に対して１．１重量％添加・混合し、スプレードライヤーにて乾燥し、分散剤で表面処理された無機粉体を得た。該無機粉体をエチレングリコールに分散させるに際し、表３に記載した量のメタノールとエチレングリコールを添加し、無機粉体固形分濃度４５重量％のエチレングリコールスラリーを調製し、ディスクタイプの攪拌羽を有する攪拌機にて３０分間攪拌し、グリコール分散体を得た。得られた分散体の粒度分布を表３に示すが、乾燥前の粒度分布が維持再現されていることがわかる。。
【００３９】
【表１】
0004101457.tif 000002
【００４０】
【表２】
0004101457.tif 000003
【００４１】
【表３】
0004101457.tif 000004
【００４２】
応用例１〜５
実施例１〜４及び５で調製したエチレングリコール分散体を用い、上記記載の方法でポリエステルフィルムを作成し、各々の物性を評価した。その結果を表４に示す。
【００４３】
比較応用例１〜４
比較例１〜５で調製したエチレングリコール分散体を用い、上記の方法でポリエステルフィルムを作成し、各々の物性を評価した。ただし、比較例３で調製したエチレングリコール分散体は含有水量が多く突沸したためフィルム評価は行わなかった。その結果を表４に示す。
【００４４】
参考例１
実施例１と同様の操作を行い、無機粒子Ｕの表面処理粉体を得、この粉体と水を強力に攪拌・混合することにより固形分濃度５０重量％の水スラリーを調製し、次いで所定量のエチレングリコールを混合し、エバポレーターで水を除去することにより無機粒子Ｕからなるエチレングリコール分散体を得た。得られたグリコール分散体を使用して実施例５と同様の操作によりポリエステルフィルムを作成した。この評価結果を表４に示す。
【００４５】
参考例２
実施例２と同様の操作を行い、無機粒子Ｖの表面処理粉体を得、この粉体と水を強力に攪拌・混合することにより固形分濃度５０重量％の水スラリーを調製し、次いで所定量のエチレングリコールを混合し、エバポレーターで水を除去することにより無機粒子Ｖからなるエチレングリコール分散体を得た。得られたグリコール分散体を使用して実施例６と同様の操作によりポリエステルフィルムを作成した。この評価結果を表４に示す。
これら参考例１、２との比較から、実施例１〜４及び５で得たエチレングリコール分散体は、参考例１、２のように多大なエネルギーを必要とすることなく、しかも参考例１、２と同様の良好な物性を有するフィルムを提供することが理解される。
【００４６】
【表４】
0004101457.tif 000005
【００４７】
産業上の利用可能性
叙上のとおり、本発明によれば、粉体状で輸送して、使用される工場等でグリコール分散体とすることが可能であるから、水、メタノールあるいはグリコールのスラリーを輸送する必要もなく、水、メタノール等の溶媒をグリコールに置換するための蒸留装置等を用いる必要もなく、さらには湿式粉砕という工程も必要ない等、大巾な製造工程の簡略化とコスト低減が可能である。また、無機粉体を乾燥前あるいは初期の形状及び粒度を維持したまま、グリコール系溶液に分散せしめてグリコール系分散体とすることができ、このようにして得られる均一に分散された無機粉体のグリコール系分散体を含有してなるポリエステル組成物を提供することができる。
【図面の簡単な説明】
図１は、フィルムの摩擦係数を測定するための装置の概略図である。
【図１】
0004101457.tif 000006